ОКСИДНЫЙ МАТЕРИАЛ ЛАНГАСИТНОГО ТИПА, СПОСОБ ЕГО ПОЛУЧЕНИЯ И СЫРЬЕВОЙ МАТЕРИАЛ, ИСПОЛЬЗУЕМЫЙ В СПОСОБЕ ПОЛУЧЕНИЯ
LANGASITE-TYPE OXIDE MATERIAL, METHOD FOR PRODUCTION THEREOF AND RAW MATERIAL USED IN PRODUCTION METHOD

Область техники
Изобретение относится к оксидному материалу, имеющему структуру лангаситного типа, который является перспективным материалом для пьезоэлектрических устройств, используемым в области высоких температур, к способу его получения и к сырьевому материалу для получения оксидного материала, используемому в способе получения.
Уровень техники
Оксидный материал, имеющий структуру лангаситного типа, в особенности его монокристалл, имеет свойства а) наличия пьезоэлектрической постоянной, в несколько раз большей, чем у кварца, b) вызывания меньших изменений в скорости распространения поверхностной звуковой волны с температурой и с) наличия большого коэффициента электромеханической связи. Если заострить внимание на этих свойствах, оксидный материал используют в качестве материала пьезоэлектрического вибратора в пьезоэлектрическом устройстве, таком как соленоид, фильтр на поверхностно-акустических волнах, осциллятор, пьезоэлектрический гироскоп и пьезоэлектрический преобразователь. Здесь, когда оксидный материал используют в качестве материала для пьезоэлектрического устройства, для оксидного материала является предпочтительным иметь высокую пьезоэлектрическую постоянную и, следовательно, является предпочтительным использовать его в виде монокристалла с ориентированной кристаллической структурой. Более того, оксидный материал считается наиболее пригодным материалом для использования в среде с высокой температурой, так как материал не претерпевает какого-либо фазового перехода в температурном диапазоне от комнатной температуры до температуры плавления.
Для получения такого оксидного материала лангаситного типа, в особенности для получения его монокристалла, используют так называемый способ выращивания из расплава, включая способ Чохральского с использованием резистивного нагревания, высокочастотное индукционное нагревание, концентрационное нагревание инфракрасным излучением или им подобные; способ Бриджмена; способ микровытягивания; способ EFG; и метод зонной плавки. В особенности известен способ микровытягивания в качестве способа, по которому можно с малыми затратами получить превосходный монокристалл, по сравнению с другими способами, так как этот способ занимает малое время для роста кристалла и практически чистая продукция является возможной, и следовательно, существует потребность в применении способа к технологии получения монокристалла оксидного материала. Однако когда проводят выращивание монокристалла из расплава, так называемая смачиваемость на поверхности раздела между расплавом сырьевого материала монокристалла и матричной частью тигля является слишком высокой (краевой угол смачивания слишком мал) и расплав проявляет такое поведение, как перемещение вверх по боковой поверхности матричной части, и следовательно, считается трудоемким достижение стабильного роста монокристалла.
В условиях, описанных выше, в патентной литературе 1 раскрывается способ создания тигля со структурой, которая контролирует поведение расплава сырьевого материала, таким образом, делая возможным стабильный рост кристалла, регулируя при этом форму, такую как внешняя форма монокристалла оксидного материала. Более того, в патентной литературе 2 раскрывается способ выбора материала тигля, таким образом, подавляя вышеуказанное поведение расплава, перемещающегося вверх по боковой поверхности матричной части для проведения выращивания монокристалла.
СПИСОК ЦИТИРОВАНИЯ
Патентная литература
PTL 1: выложенная японская заявка на патент № 2007-197269
PTL 2: выложенная японская заявка на патент № 2007-112700
СУЩНОСТЬ ИЗОБРЕТЕНИЯ
Техническая задача
Путем использования тигля, имеющего структуру, раскрытую в патентной литературе 1, является возможным стабильно получать монокристалл оксидного материала лангаситного типа, имеющий желаемое состояние поверхности. Однако форма тигля, раскрытого в патентной литературе, является особой, и следовательно, изготовление тигля требует больших затрат. Более того, так как существует потребность удовлетворять условиям, определенным в патентной литературе, существует много трудностей в изменении формы тигля различным образом, и, например, проблема заключается в том, что можно вырастить лишь монокристалл, имеющий ограниченную форму, так как форма поперечного сечения, перпендикулярная ось вытягивания расплава, является однозначно определенной. Более того, в способе, раскрытом в патентной литературе 2, используют тигель, изготовленный из материала, имеющего подходящий так называемый краевой угол смачивания с расплавом сырьевого материала. Однако в способе присутствует потребность в исследовании и выборе тигля, изготовленного из материала, имеющего предпочтительный краевой угол смачивания в зависимости от композиции получаемого монокристалла. Следовательно, например, в случае производства высокой смеси малого объема проблема универсальности заключается в том, что всегда следует подготавливать тигель, соответствующий материалу.
Настоящее изобретение было совершено ввиду вышеприведенных условий, и задачей настоящего изобретения является создание оксидного материала, имеющего структуру лангаситного типа, который может иметь стабильно желаемую форму вне зависимости от формы или материала тигля, способ получения оксидного материала с высокой универсальностью и композиция, служащая в качестве сырьевого материала, требуемого для получения оксидного материала.
Решение задачи
3
3-X
X
2
14
3
3-X
X
2
14
Для решения вышеприведенных задач оксидный материал в соответствии с настоящим изобретением представляет собой оксидный материал, имеющий структуру лангаситного типа, имеющий состав, включенный в группу, состоящую из формулы AETaGaAlSiO (1), в которой АЕ представляет собой элемент, выбранный из группы, состоящей из Mg, Ca, Sr и Ba, которые представляют собой элементы - щелочноземельные металлы, и 0≤X≤3, и формулы AENbGaAlSiO (2), в которой АЕ представляет собой элемент, выбранный из группы, состоящей из Mg, Ca, Sr и Ba, которые представляют собой элементы - щелочноземельные металлы, и 0≤X≤3, и содержащий, по меньшей мере, один элемент, выбранный из группы, состоящей из Ir, Pt, Au и Rh, в качестве элемента-добавки. Отметим, что является предпочтительным, чтобы оксидный материал имел температуру плавления меньше чем 1470ºС, и, дополнительно, является более предпочтительным, чтобы Х находился в диапазоне 0<X≤3 в формулах (1) и (2).
3
3-X
X
2
14
3
3-X
X
2
14
3
3-X
X
2
14
3
3-X
X
2
14
Альтернативным образом, для решения вышеуказанных задач оксидный материал в соответствии с настоящим изобретением представляет собой оксидный материал, имеющий структуру лангаситного типа, имеющий состав, включенный в группу, состоящую из формулы CaTaGaAlSiO, 0≤X≤3, CaNbGaAlSiO, 0≤X≤3, SrTaGaAlSiO, 0≤X≤3, и SrNbGaAlSiO, 0≤X≤3, и содержащий, по меньшей мере, один элемент, выбранный из группы, состоящей из Ir, Pt, Au и Rh, в качестве элемента-добавки. Отметим, что является предпочтительным, чтобы оксидный материал имел температуру плавления меньше чем 1470ºС, и, дополнительно, является более предпочтительным, чтобы Х находился в диапазоне 0<X≤3.
Отметим, что является более предпочтительным, когда оксидный материал представляет собой монокристалл. Более того, оксидный материал включает такие формы, как порошки, керамику, поликристаллы и монокристаллы.
3
3-X
X
2
14
3
3-X
X
2
14
Для решения вышеуказанной задачи сырьевой материал для получения оксидного материала в соответствии с настоящим изобретением представляет собой сырьевой материал, включающий композицию для получения оксидного материала, имеющего структуру лангаситного типа, имеющего состав, включенный в группу, состоящую из формулы AETaGaAlSiO (1), в которой АЕ представляет собой элемент, выбранный из группы, состоящей из Mg, Ca, Sr и Ba, которые представляют собой элементы - щелочноземельные металлы, и 0≤X≤3, и формулы AENbGaAlSiO (2), в которой АЕ представляет собой элемент, выбранный из группы, состоящей из Mg, Ca, Sr и Ba, которые представляют собой элементы - щелочноземельные металлы, и 0≤X≤3, и содержащего, по меньшей мере, один элемент, выбранный из группы, состоящей из Ir, Pt, Au и Rh, в качестве элемента-добавки. Отметим, что является предпочтительным, чтобы сырьевой материал имел температуру плавления меньше чем 1470ºС, и, дополнительно, является более предпочтительным, чтобы Х находился в диапазоне 0<X≤3 в формулах (1) и (2).
3
3-X
X
2
14
3
3-X
X
2
14
3
3-X
X
2
14
3
3-X
X
2
14
Альтернативным образом, для решения вышеуказанных задач сырьевой материал для получения оксидного материала в соответствии с настоящим изобретением представляет собой сырьевой материал для получения оксидного материала, имеющего структуру лангаситного типа, имеющего состав, включенный в группу, состоящую из формулы CaTaGaAlSiO, 0≤X≤3, CaNbGaAlSiO, 0≤X≤3, SrTaGaAlSiO, 0≤X≤3, и SrNbGaAlSiO, 0≤X≤3, и содержащего, по меньшей мере, один элемент, выбранный из группы, состоящей из Ir, Pt, Au и Rh, в качестве элемента-добавки. Отметим, что является предпочтительным, чтобы сырьевой материал имел температуру плавления меньше чем 1470ºС, и, дополнительно, является более предпочтительным, чтобы Х находился в диапазоне 0<X≤3.
Для решения вышеприведенных задач способ контроля формы и выращивания для выращивания оксидного материала в соответствии с настоящим изобретением включает набивку сырьевого материала в тигель, плавление набитого сырьевого материала, предоставление возможности расплаву расплавленного сырьевого материала вытечь через отверстие, проделанное в матричной части тигля, распределение в матричной части, приведение затравки в контакт с расплавом сырьевого материала, вытекшего в матричную часть, получение желаемого твердого оксидного материала из контактной части, перемещение затравки в направлении, в котором затравка относительно оттягивается от стороны матричной части тигля по длине заданной вертикальной оси, выращивание оксидного материала.
Для решения вышеприведенных задач способ контроля формы и выращивания для выращивания оксидного материала в соответствии с настоящим изобретением включает набивку сырьевого материала, включающего композицию, приводящую к композиции желаемого твердого оксидного материала, в тигель, плавление набитого сырьевого материала, предоставление возможности расплаву расплавленного сырьевого материала вытечь через отверстие, проделанное в матричной части тигля, распределение в матричной части, приведение затравки в контакт с расплавом сырьевого материала, вытекшего в матричную часть, получение желаемого твердого оксидного материала из контактной части, перемещение затравки в направлении, в котором затравка относительно оттягивается от стороны матричной части тигля по длине заданной вертикальной оси, для получения оксидного материала, при этом способ дополнительно включает стадию добавления, по меньшей мере, одного элемента, выбранного из группы, состоящей из Ir, Pt, Au и Rh, к сырьевому материалу, по меньшей мере, в какое-то время в течение набивки сырьевого материала в тигель или плавления набитого сырьевого материала.
Преимущественные эффекты изобретения
В соответствии с настоящим изобретением является возможным провести выращивание кристалла путем использования тигля с матричной частью, имеющей форму, наиболее пригодную для формы выращиваемого оксидного материала, в особенности, для формы его монокристалла, и следовательно, является возможным стабильно и легко выращивать и поставлять оксидный материал, имеющий желаемую форму и состояние поверхности. Более конкретно, оксидный материал, дополнительно, его монокристалл, можно создать с формой, соответствующей поперечному сечению, ортогональному направлению роста кристалла в матричной части. Более того, в соответствии с настоящим изобретением является возможным использовать традиционно известный материал и тигель, для которого не требуется сложной обработки формы, и следовательно, не требуется дорогой обработки, требуемой, например, для тигля, описанного в патентной литературе 1, что делает возможным уменьшение затрат, требуемых для изготовления пьезоэлектрических устройств и им подобных. Более того, так как отсутствует потребность в подготовке тигля, соответствующего используемому сырьевому материалу, как в патентной литературе 2, является возможным легко удовлетворять требованиям, таким как производство высокой смеси малого объема.
Краткое описание чертежей
Фиг.1 представляет собой блок-схему, показывающую стадии получения оксидного кристаллического материала в соответствии с одним вариантом осуществления настоящего изобретения.
Фиг.2А представляет собой схему, схематически показывающую состояние на стадии 2 в блок-схеме фиг.1.
Фиг.2В представляет собой схему, показывающую состояние на стадии 3 на блок-схеме фиг.1, на которой начинают плавление сырьевого материала.
Фиг.2С представляет собой схему показывающую состояние на стадии 4 на блок-схеме фиг.1, на которой расплав сырьевого материала начинает вытекать из дна тигля.
Фиг.2D представляет собой схему показывающую состояние на стадии 5 на блок-схеме фиг.1, на которой затравку после соприкосновения затравки с вытекшим расплавом вытягивают вниз на какое-то расстояние.
Фиг.2Е представляет собой схему, показывающую состояние на стадии 7 на блок-схеме фиг.1, на которой вынимают монокристалл.
Фиг.3 представляет собой фотографию, показывающую матричную часть, монокристалл и пространство между ними двумя на реальной стадии вытягивания вниз в примере по настоящему изобретению, и схему, схематически показывающую их пространственное распределение.
Фиг.4 представляет собой фотографию и схему из сравнительного примера, который представляет собой пример, противопоставленный примеру, показанному на фиг.3, описанный в том же виде, что и на фиг.3.
3
3
2
14
Фиг.5А представляет собой реальную схему оксидного материала, полученного путем добавления Au к CaNbGaSiO, который представляет собой один вариант осуществления настоящего изобретения, полученный путем осуществления настоящего изобретения.
3
3
2
14
Фиг.5В представляет собой реальную схему оксидного материала, полученного путем добавления Au к CaNbAlSiO, который представляет собой один вариант осуществления настоящего изобретения, полученный путем осуществления настоящего изобретения.
3
3
2
14
Фиг.5C представляет собой реальную схему оксидного материала, полученного путем добавления Au к CaTaGaSiO, который представляет собой один вариант осуществления настоящего изобретения, полученный путем осуществления настоящего изобретения.
3
1,5
1,5
2
14
Фиг.5D представляет собой реальную схему оксидного материала, полученного путем добавления Au к CaTaGaAlSiO, который представляет собой один вариант осуществления настоящего изобретения, полученный путем осуществления настоящего изобретения.
3
3
2
14
Фиг.5E представляет собой реальную схему оксидного материала, полученного путем добавления Au к SrNbGaSiO, который представляет собой один вариант осуществления настоящего изобретения, полученный путем осуществления настоящего изобретения.
3
1,5
1,5
2
14
Фиг.5F представляет собой реальную схему оксидного материала, полученного путем добавления Au к SrNbGaAlSiO, который представляет собой один вариант осуществления настоящего изобретения, полученный путем осуществления настоящего изобретения.
3
3
2
14
Фиг.5G представляет собой реальную схему оксидного материала, полученного путем добавления Au к SrTaGaSiO, который представляет собой один вариант осуществления настоящего изобретения, полученный путем осуществления настоящего изобретения.
3
1,5
1,5
2
14
Фиг.5H представляет собой реальную схему оксидного материала, полученного путем добавления Au к SrTaGaAlSiO, который представляет собой один вариант осуществления настоящего изобретения, полученный путем осуществления настоящего изобретения.
3
0,5
5,5
14
Фиг.5I представляет собой реальную схему оксидного материала, полученного путем добавления Au к LaTaGaO, который представляет собой один вариант осуществления настоящего изобретения, полученный путем осуществления настоящего изобретения.
3
0,5
5
0,5
14
Фиг.5J представляет собой реальную схему оксидного материала, полученного путем добавления Au к LaTaGaAlO, который представляет собой один вариант осуществления настоящего изобретения, полученный путем осуществления настоящего изобретения.
3
0,5
5,5
14
Фиг.5K представляет собой реальную схему оксидного материала, полученного путем добавления Au к LaNbGaO, который представляет собой один вариант осуществления настоящего изобретения, полученный путем осуществления настоящего изобретения.
3
0,5
5,3
0,2
14
3
0,5
5,4
0,1
14
Фиг.5L представляет собой реальную схему оксидных материалов, полученных путем добавления Au к LaNbGaAlO и LaNbGaAlO, который представляет собой один вариант осуществления настоящего изобретения, полученный путем осуществления настоящего изобретения.
3
5
14
Фиг.5M представляет собой реальную схему оксидного материала, полученного путем добавления Au к LaGaSiO, который представляет собой один вариант осуществления настоящего изобретения, полученный путем осуществления настоящего изобретения.
3
4,8
0,2
14
Фиг.5N представляет собой реальную схему оксидного материала, полученного путем добавления Au к LaGaAlSiO, который представляет собой один вариант осуществления настоящего изобретения, полученный путем осуществления настоящего изобретения.
3
0,5
5,5
14
Фиг.5O представляет собой реальную схему оксидного материала, полученного путем добавления Pt к LaTaGaO, который представляет собой один вариант осуществления настоящего изобретения, полученный путем осуществления настоящего изобретения.
3
0,5
5,5
14
Фиг.5P представляет собой реальную схему оксидного материала, полученного путем добавления Rh к LaTaGaO, который представляет собой один вариант осуществления настоящего изобретения, полученный путем осуществления настоящего изобретения.
3
0,5
5,5
14
Фиг. 5Q представляет собой реальную схему оксидного материала, полученного путем добавления Ir к LaTaGaO, который представляет собой один вариант осуществления настоящего изобретения, полученный путем осуществления настоящего изобретения.
2
3
Фиг. 6 представляет собой схему результата измерений скорости увеличения массы с течением времени для поглощения влаги LaO.
3
2
3
3
Фиг. 7 представляет собой схему, показывающую изменение массы СаСО, LaO и SrCO, служащих в качестве сырьевых материалов, когда температуры выдержки этих материалов являются повышенными.
3
0,5
5,5
14
Фиг. 8 представляет собой схему, показывающую результат измерений с использованием рентгенографического анализа (XRD) для порошков сырьевых материалов LaTaGaO в условиях содержания влаги.
Описание вариантов осуществления
Далее в настоящем описании будет приведено описание способа выращивания монокристалла оксида лангаситного типа в соответствии с одним вариантом осуществления настоящего изобретения по отношению к блок-схеме, показанной на фиг. 1, и схематической схеме так называемого устройства вытягивания, показанного на фиг. 2А-2Е. Отметим, что на стадиях получения, подробно описанных ниже, будет дано пояснение с учетом различных веществ, набиваемых в тигель совместно в качестве сырьевого материала. Устройство для вытягивания, показанное на фиг. 2А-2Е, включает в качестве основных составных частей тигель 1, платформу 3, нагреватель 5 второго подогрева, теплоудерживающую трубу 7, рабочую спираль 9 и зажимную деталь 11 для затравки. Тигель 1 является приспособленным дать возможность жидкости, удерживаемой в нем, то есть расплаву сырьевого материала, вытечь через отверстие, проделанное в нижней части, и в части вытекания находится структурная часть 1а, которую называют матричной частью, оказывающая воздействие на регулирование диапазона, где расплав смачивает и распределяется. Рабочая спираль 9 испускает высокочастотное излучение и дает возможность тиглю 1 производить тепло путем высокочастотной индукции. Нагреватель 5 второго подогрева, имеющий трубчатую форму, расположен в нижней части тигля 1 так, чтобы иметь ту же ось, что и у тигля 1, и производит тепло путем высокочастотной индукции, как и в случае с тиглем 1. Теплоудерживающая труба 7 представляет собой трубчатую деталь, включающую кварцевую трубу и/или изолирующий материал, и удерживает тепло от тигля 1 от распространения и распределения снаружи тигля. Тигель 1, нагреватель 5 второго подогрева и теплоудерживающая труба 7 поддерживаются платформой 3 так, что они являются расположенными в подходящих положениях внутри рабочей спирали 9, имеющей форму спирали.
3
3
2
14
3
2
5
2
3
2
Далее будет описан реальный способ выращивания. Отметим, что случай получения монокристалла оксидного материала приведен в качестве иллюстрации в примере, в то время как способ получения в соответствии с одним вариантом осуществления настоящего изобретения направлен на оксидные материалы, включающие формы, такие как керамика. В способе выращивания, показанном на фиг. 1, подготовку сырьевого материала проводят на стадии 1. Например, настоящий вариант осуществления предполагает получение оксидного материала лангаситного типа, в особенности, в качестве его монокристалла, композиции, представленной в виде CaNbGaSiO. В этом случае получают порошки CaCO, порошки NbO, порошки β-GaO и порошки SiO, которые представляют собой композиции, имеющие чистоту в 99,99 массовых % или более, и служат в качестве сырьевого материала. Это порошки взвешивают в соответствии с химической формулой и достаточным образом смешивают. В этот момент к смеси порошков композиций дополнительно добавляют по меньшей мере, один элемент, выбранный из группы, состоящей из Ir, Pt, Au и Rh, в качестве элемента-добавки в установленном количестве и осуществляют смешивание. Смесь, включающая элемент-добавку, добавленный в нее, представляет собой сырьевой материал в настоящем изобретении. На стадии 2 сырьевой материал, который представляет собой смесь, полученную на стадии 1, прессуют, для придания формы порошковой прессовки, имеющей заданную форму, и затем набивают в тигель, изготовленный из платиново-родиевого сплава. На фиг.2А показано состояние, в котором порошковая прессовка 13 сырьевого материала является набитой в тигель 1.
3
3
2
14
От рабочей катушки 9 распространяется высокочастотное излучение к тиглю 1, включающему набитый в него на стадии 2 сырьевой материал, чтобы дать возможность тиглю вырабатывать тепло путем высокочастотной индукции, и плавление порошковой прессовки 13 проводят, как показано на стадии 3. На фиг.2В показано состояние, в котором начинается вырабатывание тепла тиглем 1 и, таким образом, плавление порошковой прессовки 13. После этого расплав 15 сырьевого материала, образованный путем плавления порошковой прессовки 13, частично вытекает наружу через отверстие, которое проделано в нижней части тигля 1 и, например, имеет внутренний диаметр в 0,5 мм. В этот момент расплав 15 смачивает и распределяется по матричной части 1а, которая расположена в соседней части расширения отверстия в тигле 1 в зависимости от так называемой смачиваемости между расплавом 15 и соседней частью расширения (стадия 4). На фиг.2С показано это состояние. Расплав 15 сырьевого материала смачивает и распределяется в заданной области поверхности матричной части 1а, и в этом состоянии достигается контакт между донной оконечностью расплава 15 и затравкой 17, удерживаемой зажимной деталью 11 для затравки. В настоящем варианте осуществления отверстие в нижней части тигля 1 описано как всего лишь отверстие, но отверстие может принимать различные формы, включая щель, которая может определять внешнюю форму кристалла, и также может быть образовано множество таких отверстий. В настоящем описании отверстие определено как совокупность этих форм. В настоящем варианте осуществления кристалл, имеющий состав CaNbGaSiO, используют в качестве кристалла-затравки для выращивания получаемого оксидного материала, то есть затравки 17. Верхнюю часть затравки 17, имеющую заданную ось кристалла, приводят в контакт с расплавом 15 сырьевого материала, вытекшего на матричную часть 1а (прикосновение затравки на стадии 5).
В настоящем варианте осуществления растущая часть оксидного материала 19, образованная под тиглем 1, то есть поверхность 19а раздела между расплавом 15 сырьевого материала и оксидным материалом 19, ставшим твердым, покрыта нагревателем 5 второго подогрева. Более того, поверхность 19а раздела, которая представляет собой растущую часть оксидного материала 19, отслеживается CCD-камерой или ей подобной, и, таким образом, является возможным произвольно изменять условия вытягивания, такие как скорость вытягивания. После прикосновения затравки, описанного выше, достигается подходящий температурный градиент и затвердевание расплава 15, то есть начинается формирование оксидного материала 19, и затем начинается вытягивание затравки на стадии 6. Путем должной поддержки скорости вытягивания затравки затвердевание оксидного материала 19 протекает в одном направлении от верхней части затравки 17. При помощи должного регулирования условий, включающих скорость вытягивания, является возможным получить оксидный материал 19, который представляет собой монокристалл, имеющий желаемую ориентацию кристалла. На фиг. 2D показано состояние, в котором в определенной степени проводят операцию вытягивания, описанную здесь. Вытягивание затравки проводят по длине заданной вертикальной оси А, показанной на фиг. 2D. Однако реальные стадии не являются ограниченными способом, описанным выше, и является необходимым только то, чтобы затравка 17 перемещалась в направлении, в котором затравку относительно оттягивают от стороны, где присутствует матричная часть 1а тигля 1. Конкретно, можно использовать такие методы, как перемещение тигля 1 с закреплением затравки 17 или перемещение их обоих. После этого полученный оксидный материал 19 извлекают (стадия 7 и фиг. 2Е), подвергают последующей обработке, такой как обработка  поверхности и разрезание до заданного размера, и используют для различных целей. Отметим, что в варианте осуществления, описанном здесь, используют так называемый способ выращивания кристалла с регулированием формы, которое контролирует внешнюю форму оксидного материала 19 путем использования формы матричной части 1а и расплава 15 сырьевого материала, смачивающего и распределяющегося на матричной части 1а. В настоящем изобретении более предпочтительного результата, конкретно, воздействия регулирования формы, можно достичь в способе выращивания кристалла с регулированием формы.
На фиг.3 показана фотография донной оконечности тигля 1, оксидного материала 19 и растущей части во время операции вытягивания в варианте осуществления настоящего изобретения, описанном выше, и его пояснительная схема. Как показано на фигуре, рост оксидного материала 19 происходит от состояния, в котором расплав 15 смачивает и распределяется на желаемой области матричной части 1а, и при этом формируется мениск (вышеописанная поверхность раздела) 19а, имеющий почти постоянную ширину. Фиг.4 представляет собой таковую для донной оконечности тигля 1 и ей подобных в случае недобавления какого-либо из Ir, Pt, Au или Rh, описанном в том же виде, что и на фиг.3. Расплав 15 перемещается вверх не только в матричной части 1а, но также и тигля 1 вплоть до значительно более высокой части от нижней части, и граница между оксидным материалом 19 и расплавом 15 не является четкой. В результате, форма и вид оксидного материала 19 вовсе не являются стабильными. Следовательно, можно понять, что осуществление настоящего изобретения оказывает особое воздействие получения оксидного материала 19, имеющего желаемую форму.
3
3
2
14
3
1,5
1,5
2
14
3
3
2
14
3
1,5
1,5
2
14
3
3
2
14
3
1,5
1,5
2
14
3
3
2
14
3
1,5
1,5
2
14
3
0,5
5,5
14
3
0,5
5
0,5
14
3
0,5
5,5
14
3
0,5
5,3
0,2
14
3
0,5
5,4
0,1
14
3
5
14
3
4,8
0,2
14
3
0,5
5,5
14
3
0,5
5,5
14
3
0,5
5,5
14
Далее в настоящем описании показаны фотографии монокристаллов различных оксидных материалов, которые представляют собой примеры настоящего изобретения. На фиг.5А показан монокристалл, полученный путем добавления Au к CaNbGaSiO. На фиг.5В показан монокристалл, полученный путем добавления Au к CaNbGaAlSiO. На фиг.5C показан монокристалл, полученный путем добавления Au к CaTaGaSiO. На фиг.5D показан монокристалл, полученный путем добавления Au к CaTaGaAlSiO. На фиг.5E показан монокристалл, полученный путем добавления Au к SrNbGaSiO. На фиг.5F показан монокристалл, полученный путем добавления Au к SrNbGaAlSiO. На фиг.5G показан монокристалл, полученный путем добавления Au к SrTaGaSiO. На фиг.5H показан монокристалл, полученный путем добавления Au к SrTaGaAlSiO. На фиг.5I показан монокристалл, полученный путем добавления Au к LaTaGaO. На фиг.5J показан монокристалл, полученный путем добавления Au к LaTaGaAlO. На фиг.5K показан монокристалл, полученный путем добавления Au к LaNbGaO. На фиг.5L (верхней) показан монокристалл, полученный путем добавления Au к LaNbGaAlO, и на фиг.5L (нижней) показан монокристалл, полученный путем добавления Au к LaNbGaAlO. На фиг.5M показан монокристалл, полученный путем добавления Au к LaGaSiO. На фиг.5N показан монокристалл, полученный путем добавления Au к LaGaAlSiO. На фиг.5O показан монокристалл, полученный путем добавления Pt к LaTaGaO. На фиг.5P показан монокристалл, полученный путем добавления Rh к LaTaGaO. На фиг.5Q показан монокристалл, полученный путем добавления Ir к LaTaGaO. Как видно из этих фигур, понятно, что оксидные материалы по настоящему изобретению являются превосходными по состоянию своей поверхности и форме или что такие оксидные материалы, особенно монокристаллы, можно легко получить путем осуществления настоящего изобретения.
3
5-X
X
14
3
0,5
5,5-X
X
14
3
0,5
5,5-x
x
14
3
3-x
x
14
3
3-x
x
2
14
Заявитель провел исследование роста монокристалла при помощи обычных способов в случае оксидного материала, имеющего структуру лангаситного типа, который требуется вырастить в предпочтительной форме, в особенности, для использования в пьезоэлектрических устройствах и им подобных. Однако расплав сырьевого материала смачивал и излишне распределялся на соседней части расширения отверстия в тигле (матричная часть), далее по боковой поверхности тигля (состояние наличия слишком малого краевого угла смачивания) из-за смачиваемости между расплавом сырьевого материала и матричной частью, и выращенный кристалл не имел предпочтительного состояния поверхности, однородного диаметра кристалла и им подобного. Эта тенденция являлась особенно очевидной в оксидном материале, включенном в группу, состоявшую из REGaAlSiO, в которой RE представляет собой элемент, выбранный из группы, состоящей из La, Ce, Pr, Nd, Sm, Eu, Gd, Tb, Dy, Ho, Er, Tm, Yb, Lu, Y и Sc, которые представляют собой редкоземельные элементы, и 0≤X≤5, RETaGaAlO, в которой RE представляет собой элемент, выбранный из группы, состоящей из La, Ce, Pr, Nd, Sm, Eu, Gd, Tb, Dy, Ho, Er, Tm, Yb, Lu, Y и Sc, которые представляют собой редкоземельные элементы, и 0≤X≤5,5, RENbGaAlO, в которой RЕ представляет собой элемент, выбранный из группы, состоящей из La, Се, Pr, Nd, Sm, Eu, Gd, Tb, Dy, Ho, Er, Tm, Yb, Lu, Y и Sc, которые представляют собой редкоземельные элементы, и 0≤X≤5,5, AETaGaAlSiO, в которой AE представляет собой элемент, выбранный из группы, состоящей из Mg, Са, Sr и Ва, которые представляют собой элементы - щелочноземельные металлы, и 0≤X≤3, и AENbGaAlSiO, в которой AE представляет собой элемент, выбранный из группы, состоящей из Mg, Са, Sr и Ва, которые представляют собой элементы - щелочноземельные металлы, и 0≤X≤3, и особенно очевидной в случае монокристалла таковых.
3
5-x
x
14
3
0,5
5,5-x
x
14
3
0,5
5,5-x
x
14
3
3-x
x
2
14
3
5-x
x
2
14
3
3-x
x
2
14
3
3-x
x
2
14
Более того, среди них та же самая тенденция являлась особенно очевидной в оксидном материале, включенном в группу, состоящую из LaGaAlSiO, 0≤X≤5, LaTaGaAlO, 0≤X≤5,5, LaNbGaAlSiO, 0≤X≤5,5, CaTaGaAlSiO, 0≤X≤3, CaNbG3AlSiO, 0≤X≤3, SrTaGaAlSiO, 0≤X≤3, и SrNbGaAlSiO, 0≤X≤3, которые представляют собой перспективные пьезоэлектрические материалы, и, более конкретно, особенно очевидной в их монокристалле.
При вышеуказанных условиях настоящий заявитель обнаружил, что смачивание и распределение сырьевого материала на матричной части можно предпочтительным образом подавить путем добавления, по меньшей мере, одного элемента, выбранного из группы, состоящей из Ir, Pt, Au и Rh, к сырьевому материалу для выращивания материала и что существенное воздействие оказывается конкретно на эти материалы оксидного ряда. Более  того, заявитель также подтвердил, что добавление, по меньшей мере, одного элемента, выбранного из группы, состоящей из Ir, Pt, Au и Rh, в подходящем количестве делает возможным регулирование формы, размера или внешнего вида кристалла или так называемого мениска, который возникает между расплавом и твердым веществом и в котором протекает рост материала. Отметим, что существуют различные материалы, которые могут изменять смачиваемость, иные, нежели Ir, Pt, Au и Rh, но ввиду сохранения свойств реального оксидного материала в качестве пьезоэлектрических материалов, было обнаружено, что Ir, Pt, Au и Rh являются наиболее предпочтительными в качестве материалов-добавок. В качестве материала тигля, используемого для выращивания оксидного материала, присутствуют иридий, платина, платиново-родиевый сплав, рений, молибден и им подобные. Добавление Ir, Pt, Au и Rh оказывает такое же воздействие по подавлению смачиваемости на тигли, изготовленные из вышеуказанных материалов. Когда в сырьевом материале содержатся элементы-добавки Ir, Pt, Au и Rh, можно считать, что часть элементов-добавок, присутствующих на поверхности расплава, который приводят в контакт с матричной частью, образуют оксиды и им подобные. Эти оксиды и им подобные обладают меньшей смачиваемостью, чем материал, наполняющий тигель (имеют большой краевой угол смачивания), и следовательно, считается, что является возможным регулировать смачиваемость умеренно присутствующими оксидами или им подобными между расплавом и матричной частью. В то же самое время, когда элементы-добавки присутствуют в избытке, неравномерно или подобным образом, смачиваемость может частично снижаться до крайней степени и может возникать проблема регулирования смачиваемости. Что касается настоящего изобретения, то путем предварительного добавления элемента-добавки к сырьевому материалу, элемент-добавка может присутствовать рядом с матричной частью в подходящем количестве без неравномерного распределения, что дает возможность предпочтительного и стабильного регулирования смачиваемости.
Что касается настоящего изобретения, то путем использования подхода, в котором элемент-добавку для регулирования смачиваемости добавляют в композицию, служащую в качестве сырьевого материала, до расплавления является возможным воспроизводимо достичь смачивания и распределения расплава на матричной части для любых тиглей. Следовательно, даже в случае производства высоких смесей малого объема является возможным отвечать на ситуацию путем использования одного тигля. Более того, является возможным точно установить количество добавления элемента-добавки, присутствующего в расплаве, и затем точно регулировать степень смачиваемости и распределение. Следовательно, также является возможным воспроизводимо и непрерывно получать оксидные материалы, имеющие то же состояние поверхности и ту же форму поверхности. Отметим, что настоящий заявитель подтвердил, что Au обладает наибольшим воздействием подавления смачиваемости, а другие: Ir, Pt и Rh, обладают более слабыми подавляющими воздействиями, чем Au, по отношению к оксидному материалу, поставленному как цель в настоящем изобретении. Следовательно, путем добавления любого элемента, выбранного из группы, состоящей из Ir, Pt и Rh, в дополнение к Au является возможным более тонко регулировать степень смачиваемости и распределение для увеличения степени воспроизводимости. Путем использования подхода, в котором другие элементы добавляют к Au и получившуюся смесь затем добавляют к основным компонентам сырьевого материала, например, можно ожидать таких эффектов, как регулирование общего количества элементов-добавок, чтобы оно составляло подходящее количество с точки зрения физических свойств оксидного материала, и регулирование степени смачивания и распределения, чтобы оно находилось на предпочтительном уровне.
Здесь, для регулирования степени смачиваемости между расплавом сырьевого материала и матричной частью является необходимым, предпочтительно, поддерживать количество добавленных Ir, Pt, Au, Rh или их смеси, далее существующее соотношение Ir, Pt, Au, Rh и им подобных в мениске. В настоящем варианте осуществления стадия 1 включает взвешивание Ir, Pt, Au, Rh или им подобных в подходящем количестве и их добавление для получения сырьевого материала для получения оксидного материала. Это дает возможность подходящим образом регулировать смачиваемость между расплавом сырьевого материала и матричной частью. Путем проведения последующих стадий выращивания кристалла с использованием такого материала в качестве сырьевого материала можно получить предпочтительный оксидный материал лангаситного типа, а далее - его монокристалл. В особенности, в случае оксидного материала лангаситного типа, который частично претерпевает замещение Al, считается, что Ir, Pt, Au или Rh содержится в таком количестве, что эти элементы частично замещаются на Al, в то время как монокристалл может сохранять предпочтительные физические свойства, например пьезоэлектрические свойства. Также, в случае оксидного материала лангаситного типа, который частично претерпевает замещение Ga, считается, что Ir, Pt, Au или Rh содержится в таком количестве, что эти элементы частично замещаются на Ga, в то время как можно оказать воздействие, подобное таковому в случае замещения Al. Здесь считается, что предпочтительным для оксидного материала, описанного выше, является содержание Ir, Pt, Au или Rh, такое, что эти элементы частично замещаются на Al, как описано выше. Однако даже в случае, когда Al в композиции не присутствует, считается, что Ir, Pt, Au или Rh внедряются в область, где должен был бы находиться Al, если Al добавляют, и воздействие, получаемое путем добавления элементов, можно сохранить. Следовательно, считается, что когда добавляют определенное количество Al, например, в диапазоне не более 5%, верхний предел, воздействие, получаемое при добавлении этих элементов, можно в определенной степени оказывать значительным образом вне зависимости от добавленного количества Al. Более того, когда количество Al или ему подобного превышает верхний предел, физические свойства оксидного материала могут значительно измениться, что получается путем взаимного баланса с воздействием, получаемым путем добавления этих элементов. Таким образом, является существенным, чтобы композиция оксидного материала находилась в вышеуказанном диапазоне для проведения добавления Ir, Pt, Au или Rh.
3
5-x
x
14
3
0,5
5,5-x
x
14
3
0,5
5,5-x
x
14
3
3-x
x
14
3
3-x
x
2
14
3
5-x
x
14
3
0,5
5,5-x
x
14
3
0,5
5,5-x
x
14
3
3-x
x
2
14
3
5-x
x
2
14
3
3-x
x
2
14
3
3-x
x
2
14
Как описано выше, так как сырьевой материал представляет собой композицию для выращивания оксидного материала, имеющего структуру лангаситного типа, в особенности, его монокристалла, используемую для способа вытягивания, настоящее изобретение включает в качестве одного аспекта сырьевой материал, включающий композицию для получения любого включенного в группу, состоящую из REGaAlSiO, в которой RE представляет собой элемент, выбранный из группы, состоящей из La, Се, Pr, Nd, Sm, Eu, Gd, Tb, Dy, Ho, Er, Tm, Yb, Lu, Y и Sc, которые представляют собой редкоземельные элементы, и 0≤X≤5, RETaGaAlO, в которой RE представляет собой элемент, выбранный из группы, состоящей из La, Се, Pr, Nd, Sm, Eu, Gd, Tb, Dy, Ho, Er, Tm, Yb, Lu, Y и Sc, которые представляют собой редкоземельные элементы, и 0≤X≤5,5, RENbGaΑlΟ, в которой RE представляет собой элемент, выбранный из группы, состоящей из La, Се, Pr, Nd, Sm, Eu, Gd, Tb, Dy, Ho, Er, Tm, Yb, Lu, Y и Sc, которые представляют собой редкоземельные элементы, и 0≤X≤5,5, AETaGaAlSiO, в которой АЕ представляет собой элемент, выбранный из группы, состоящей из Mg, Са, Sr и Ва, которые представляют собой элементы - щелочноземельные металлы, и 0≤X≤3, и AENbGaAlSiO, в которой АЕ представляет собой элемент, выбранный из группы, состоящей из Mg, Са, Sr и Ва, которые представляют собой элементы - щелочноземельные металлы, и 0≤X≤3, и дополнительно содержащий, по меньшей мере, один элемент, выбранный из группы, состоящей из Ir, Pt, Au и Rh, в качестве элемента-добавки. Также настоящее изобретение включает в качестве одного аспекта сырьевой материал, включающий композицию для получения любого, включенного в группу, состоящую из LaGaAlSiO, 0≤X≤5, LaTaGaAlO, 0≤X≤5,5, LaNbGaAlSiO, 0≤X≤5,5, CaTaGaAlSiO, 0≤X≤3, CaNbG3AlSiO, 0≤X≤3, SrTaGaAlSiO, 0≤X≤3, и SrNbGaAlSiO, 0≤X≤3, и дополнительно содержащий, по меньшей мере, один элемент, выбранный из группы, состоящей из Ir, Pt, Au и Rh, в качестве элемента-добавки.
3
5-x
x
14
3
0,5
5,5-x
x
14
3
0,5
5,5-x
x
14
3
3-x
x
14
3
3-x
x
2
14
Более того, для воздействия достижения предпочтительной внешней формы материала или кристалла оксидный материал по настоящему изобретению включает в качестве одного аспекта оксидный материал, имеющий структуру лангаситного типа, дополнительно, его монокристалл, имеющий состав, включенный в группу, состоящую из REGaAlSiO, в которой RE представляет собой элемент, выбранный из группы, состоящей из La, Се, Pr, Nd, Sm, Eu, Gd, Tb, Dy, Ho, Er, Tm, Yb, Lu, Y и Sc, которые представляют собой редкоземельные элементы, и 0≤X≤5, RETaGaΑlO, в которой RЕ представляет собой элемент, выбранный из группы, состоящей из La, Се, Pr, Nd, Sm, Eu, Gd, Tb, Dy, Ho, Er, Tm, Yb, Lu, Y и Sc, которые представляют собой редкоземельные элементы, и 0≤X≤5,5, RENbGaΑlΟ, в которой RЕ представляет собой элемент, выбранный из группы, состоящей из La, Се, Pr, Nd, Sm, Eu, Gd, Tb, Dy, Ho, Er, Tm, Yb, Lu, Y и Sc, которые представляют собой редкоземельные элементы, и 0≤X≤5,5, AETaGaAlSiO, в которой AE представляет собой элемент, выбранный из группы, состоящей из Mg, Са, Sr и Ва, которые представляют собой элементы - щелочноземельные металлы, и 0≤X≤3, и AENbGaAlSiO, в которой AE представляет собой элемент, выбранный из группы, состоящей из Mg, Ca, Sr и Ba, которые представляют собой элементы - щелочноземельные металлы, и 0≤X≤3, и дополнительно содержащий, по меньшей мере, один элемент, выбранный из группы, состоящей из Ir, Pt, Au и Rh, в качестве элемента-добавки.
3
5-X
X
14
3
0,5
5,5-X
X
14
3
0,5
5,5-X
X
14
3
3-X
X
2
14
3
5-X
X
2
14
3
3-X
X
2
14
3
3-X
X
2
14
Дополнительно, оксидный материал по настоящему изобретению включает в качестве дополнительного аспекта сырьевой материал, дополнительно, его монокристалл, имеющий состав, включенный в группу, состоящую из LaGaAlSiO, 0≤X≤5, LaTaGaAlO, 0≤X≤5,5, LaNbGaAlSiO, 0≤X≤5,5, CaTaGaAlSiO, 0≤X≤3, CaNbG3AlSiO, 0≤X≤3, SrTaGaAlSiO, 0≤X≤3, и SrNbGaAlSiO, 0≤X≤3, и содержащий, по меньшей мере, один элемент, выбранный из группы, состоящей из Ir, Pt, Au и Rh, в качестве элемента-добавки. Более того, в этих материалах предпочтительные физические свойства можно получить, когда добавленный Ir, Pt, Au или Rh содержится в конечном оксидном материале в виде частичного замещения, так что эти элементы далее замещаются на Al или Ga, содержащиеся в кристалле. Следовательно, настоящее изобретение включает в качестве дополнительного аспекта оксидный материал, имеющий структуру лангаситного типа, описанный выше, в котором Ir, Pt, Au или Rh содержится в конечном оксидном материале в виде частичного замещения, так что эти элементы далее замещаются на замещенный Al. Более того, настоящее изобретение включает в качестве одного аспекта монокристалл, полученный из оксидного материала, описанного выше.
2
3
2
3
2
3
2
3
3
2
3
3
3
3
2
3
2
3
В случае получения оксидного материала, содержащего La, LaO имеет возможность поглощать влагу в операции на стадии 1 или подобной из-за более высокой поглощаемости влаги при обычной температуре. Результат, полученный путем реального подтверждения влагопоголщаемости LaO будет описан ниже. Фиг.6 представляет собой схему результата измерений скорости увеличения массы с течением времени для поглощения влаги LaO, служащим в качестве порошков сырьевого материала при условиях оставления порошков в атмосфере. Масса увеличивается с течением времени, что указывает на то, что LaO более вероятно будет поглощать влагу в атмосфере. Фиг.7 представляет собой схему, показывающую изменение массы порошков CaCO, порошков LaO и порошков SrCO, служащих в качестве сырьевых материалов, когда температуры выдержки являются повышенными, после того как порошки оставили в атмосфере на определенное время. Когда температура выдержки является повышенной, у CaCO и SrCO отсутствует значительное изменение массы. С другой стороны, в случае LaO масса снижается с увеличением температуры выдерживания. Рассматривая этот результат по отношению к тому, как показано на фиг.6, считается, что LaO, выдержанный в атмосфере, находится в так называемом состоянии поглощения влаги и поглощенная влага улетучивается с увеличением температуры выдерживания, в то время как масса снижается.
3
0,5
5,5
14
2
3
3
0,5
5,5
14
2
3
2
3
2
3
Поглощенная влага или ей подобное смещает состав полученного в конце оксидного материала от заданного значения и привносит в полученный кристалл увеличение хрупкости. На фиг.8 показан результат измерения с использованием рентгеновского дифрактометра (XRD) на элементы, содержащиеся в порошках сырьевого материала в случае получения порошков сырьевого материала из LaTaGaO путем использования LaO, который, как считается, в реальности находится в состоянии поглощения влаги. На фигуре пик, представленный черной окружностью, представляет собой пик соединения, которое не присутствует естественным образом в LaTaGaO, что указывает на то, что присутствует значительная ошибка во взвешивании LaO (значительный недостаток LaO) при использовании LaO, выдержанного в атмосфере. В результате, это приводит к пониманию того, что соотношение состава оксидного материала, вероятно, сместится от целевого значения, когда используют такие порошки сырьевого материала. Следовательно, в случае оксидного материала, содержащего La, так называемая стадия предварительной термообработки и ей подобные для удаления влаги являются существенными, в дополнение к стадиям подготовки-набивки. Более того, оксидный материал лангаситного типа, содержащий La, имеет высокую смачиваемость тигля, и смачиваемость существенно изменяется, когда добавляют Au или подобные ему, описанные выше. Следовательно, является необходимым строго регулировать добавленное количество для получения предпочтительного кристаллического материала. С другой стороны, в случае оксидного материала, содержащего элемент - щелочноземельный металл, такой как Ca или Sr, описанный выше, отсутствует потребность принимать во внимание эффект поглощения влаги, например, путем использования карбоната или ему подобного, и регулируемость смачиваемости является большей, по сравнению со случаем оксидного материала, содержащего редкоземельный металл, такой как La.
2
3
Более того, оксидный материал, содержащий элемент - щелочноземельный металл, естественным образом содержит в малом количестве Ga, и, можно сказать, что он фундаментальным образом представляет собой систему, в которой эффект летучести Ga можно легко подавить. Так как Ga имеет тенденцию к увеличению смачиваемости расплава материала, описанного выше, в тигле содержание в малом количестве Ga делает вклад в подавление смачиваемости, дополнительно улучшая регулируемость смачиваемости. Более того, снижение нужного количества дорогостоящего β-GaO делает вклад в снижение стоимости сырьевого материала и производственных затрат на оксидный материал, как и в случае использования элемента - щелочноземельного металла в качестве основного компонента вместо элемента - редкоземельного металла.
3
3-X
X
2
14
3
3-X
X
2
14
3
3-X
X
2
14
3
3-X
X
2
14
3
3-X
X
2
14
3
3-X
X
2
14
С точек зрения, описанных выше, так как сырьевой материал представляет собой композицию для выращивания оксидного материала, имеющего структуру лангаситного типа, в особенности, его монокристалла, и используемого для способа вытягивания, настоящее изобретение, предпочтительно, включает в качестве одного аспекта сырьевой материал, содержащий композицию для получения любого включенного в группу, состоящую из формулы AETaGaAlSiO (1), в которой АЕ представляет собой элемент, выбранный из группы, состоящей из Mg, Ca, Sr и Ba, которые представляют собой элементы - щелочноземельные металлы, и 0≤X≤3, и формулы AENbGaAlSiO (2), в которой АЕ представляет собой элемент, выбранный из группы, состоящей из Mg, Ca, Sr и Ba, которые представляют собой элементы - щелочноземельные металлы, и 0≤X≤3, и дополнительно содержащий, по меньшей мере, один элемент, выбранный из группы, состоящей из Ir, Pt, Au и Rh, в качестве элемента-добавки. Более того, настоящее изобретение, предпочтительно, включает в качестве одного аспекта сырьевой материал, включающий композицию для получения любого включенного в группу, состоящую из CaTaGaAlSiO, 0≤X≤3, CaNbGaAlSiO, 0≤X≤3, SrTaGaAlSiO, 0≤X≤3, и SrNbGaAlSiO, 0≤X≤3, и дополнительно содержащий, по меньшей мере, один элемент, выбранный из группы, состоящей из Ir, Pt, Au и Rh, в качестве элемента-добавки.
3
3-X
X
2
14
3
3-X
X
2
14
3
3-X
X
2
14
Здесь, в настоящем изобретении в настоящее время считается наиболее предпочтительным использовать тигель, изготовленный из Pt, ввиду устранения эффектов растворения в расплаве сырьевого материала и им подобных. Однако тигель, изготовленный из Pt, имеет температуру размягчения около 1500ºС, и когда необходимо осуществить вытягивание затравки при температурах, равных или больших, чем температура размягчения, существует потребность в принятии во внимание изменения формы оксидного материала, связанного с изменением формы тигля. С учетом описанного выше настоящее изобретение более предпочтительно включает оксидный материал, дополнительно, его монокристалл, имеющий состав, включенный в группу, состоящую из SrNbGaAlSiO, 0≤X≤3, CaTaGaAlSiO, 0≤X≤3, и CaNbGaAlSiO, 0≤X≤3, которые имеют температуру плавления в 1500ºС или ниже, более предпочтительно, меньше 1470ºС, благодаря чему температуру размягчения тигля можно надежным образом предотвратить, все еще более предпочтительно, ниже 1450ºС, и содержащий, по меньшей мере, один элемент, выбранный из группы, состоящей из Ir, Pt, Au и Rh, в качестве элемента-добавки.
2
3
Как описано выше, β-GaO является высоколетучим и считается предпочтительным снизить его содержание. В случае Al-замещенного оксидного материала, в котором элемент Ga замещен на элемент Al, система, включающая щелочноземельный материал, которая представляет собой так называемый кристалл упорядоченного типа, может содержать замещенный элемент в большем количестве, чем система, включающая редкоземельный материал, которая представляет собой разупорядоченный кристалл. Более того, Al не улетучивается так, как Ga, и следовательно, является возможным снизить производственные затраты и подавить изменчивость состава в течение получения материала. Более того, так как Ga имеет тенденцию к увеличению смачиваемости расплава сырьевого материала, описанного выше, на тигле, замещение Al обеспечивает эффекты подавления смачиваемости и улучшения регулируемости смачиваемости. Соответственно, в настоящем изобретении материал, в котором часть или весь Ga замещены на Al, считается предпочтительным.
3
3-X
X
2
14
3
3-X
X
2
14
То есть для эффекта достижения предпочтительной формы материала или кристалла оксидный материал по настоящему изобретению более предпочтительно включает в качестве одного аспекта оксидный материал, имеющий структуру лангаситного типа, дополнительно, его монокристалл, имеющий состав, включенный в группу, состоящую из формулы AETaGaAlSiO (1), в которой АЕ представляет собой элемент, выбранный из группы, состоящей из Mg, Ca, Sr и Ba, которые представляют собой элементы - щелочноземельные металлы, и 0≤X≤3, и формулы AENbGaAlSiO (2), в которой АЕ представляет собой элемент, выбранный из группы, состоящей из Mg, Ca, Sr и Ba, которые представляют собой элементы - щелочноземельные металлы, и 0≤X≤3, и дополнительно содержащий, по меньшей мере, один элемент, выбранный из группы, состоящей из Ir, Pt, Au и Rh, в качестве элемента-добавки. Другими словами, является более предпочтительным, когда значение Х определяется в диапазоне 0≤X≤3, которое представляет собой диапазон за исключением Х=0 в формуле состава вышеописанного материала.
3
3-X
X
2
14
3
3-X
X
2
14
3
3-X
X
2
14
3
3-X
X
2
14
Более того, по той же причине настоящее изобретение, более предпочтительно, включает в качестве дополнительного аспекта оксидный материал, имеющий структуру лангаситного типа, дополнительно, его монокристалл, имеющий состав, включенный в группу, состоящую из CaTaGaAlSiO, 0≤X≤3, CaNbGaAlSiO, 0≤X≤3, SrTaGaAlSiO, 0≤X≤3, и SrNbGaAlSiO, 0≤X≤3, и дополнительно содержащий, по меньшей мере, один элемент, выбранный из группы, состоящей из Ir, Pt, Au и Rh, в качестве элемента-добавки. Что касается материала, используемого в качестве элементов-добавок, более предпочтительные физические свойства можно получить, когда добавленный Ir, Pt, Au или Rh содержится в конечном оксидном материале в виде частичного замещения, так что эти элементы являются дополнительно замещенными на Al или Ga, содержащийся в кристалле. Следовательно, настоящее изобретение включает в качестве дополнительного аспекта оксидный материал, имеющий структуру лангаситного типа, описанную выше, в котором Ir, Pt, Au или Rh содержится в таком виде, что эти элементы являются дополнительно замещенными на замещенный Al. Более того, настоящее изобретение включает в качестве одного аспекта монокристалл, изготовленный из оксидного материала, описанного выше.
В варианте осуществления способа получения, описанном выше, был описан случай добавления, по меньшей мере, одного элемента, выбранного из группы, состоящей из Ir, Pt, Au и Rh, на стадии 1. Однако, как описано выше, эти элементы-добавки можно использовать в комбинации во множестве таковых. Более того, в качестве альтернативного варианта осуществления можно применять подход добавления приемлемого количества этих элементов к порошковой прессовке или к расплаву на стадии 3 или сразу перед вытеканием расплава сырьевого материала через отверстие тигля на стадии 4, то есть в приемлемое время в течение плавления сырьевого материала. Конкретно, эти элементы или их смесь в состоянии тонкой линии или ей подобного можно привести в контакт с расплавленным сырьевым материалом для диффундирования в расплаве сырьевого материала от контактной части. Способ добавления этих элементов не является ограниченным примером, описанным выше, и можно рассматривать различные способы, такие как добавление этих элементов в расплавленном или газифицированном состоянии. В соответствии с этим методом регулирование количества этих элементов, добавленных в расплав сырьевого материала, становится трудоемким; однако отсутствует необходимость в принятии во внимание поведения атома Ir, Pt, Au или Rh, такого как диффузия, в расплаве сырьевого материала, присутствующих в тигле благодаря, например, приведению этих элементов в контакт с расплавом рядом с частью вытекания. Альтернативным образом, эти элементы могут присутствовать благодаря, например, присоединению этих элементов к тиглю рядом с расширением. В соответствии с этим способом, регулирование количества добавленных Ir, Pt, Au или Rh становится трудоемким; однако можно оказать воздействие снижения количества стадий путем устранения стадии добавления этих элементов.
Способ получения оксидного материала, описанный выше, можно применить к способу получения оксидного материала, иного, чем вышеуказанный. Путем использования способа получения в соответствии с настоящим изобретением является возможным контролировать внешнюю форму такого оксидного материала путем, предпочтительно, регулирования смачиваемости между расплавом сырьевого материала и матричной частью. Следовательно, в настоящем изобретении, рассматривая способы получения различных типов оксидных материалов, является предпочтительным, чтобы установить затравку перемещающейся в направлении, в котором затравку относительно оттягивают от матричной части. В этом случае операцию перемещения более предпочтительно проводят по заданной оси, конкретно, оси вытягивания в настоящем изобретении. Более того, настоящее изобретение можно использовать в способе, в котором структура, соответствующая матричной части в настоящем изобретении, не присутствует, например в способе Чохральского. В способе выращивания кристалла в тигле, таком как способ Чохральского, существует потребность в надежном удалении сырьевого материала, остающегося в тигле, после завершения выращивания кристалла, так как тигель используют многократно. Однако когда смачиваемость между внутренней стенкой тигля и расплавом сырьевого материала не регулируется и расплав сырьевого материала смачивает и распространяется в большой области, удаление оставшегося материала становится значительно трудоемким. Путем использования сырьевого материала, несущего добавленное туда Au или ему подобных, или выращивания оксидного материала, содержащего Au или ему подобные, как в настоящем изобретении, является возможным регулировать смачиваемость и затем удалять оставшийся материал достаточно легко, нежели до этого.
Настоящее изобретение имеет целью материал, имеющий структуру лангаситного типа. Однако замысел настоящего изобретения не является ограниченным оксидным материалом и может быть применен к кристаллу, полученному из других материалов, в особенности, из материала, полученного при помощи способа вытягивания, в котором кристаллу приходится менять свою внешнюю форму, так же как и поверхность, из-за смачиваемости между расплавом сырьевого материала и матричной частью, и также применим к способу их получения.
По настоящей заявке испрашивается приоритет японской патентной заявки № 2010-230705, поданной 13 октября 2010 года, содержание которой является включенным в настоящее описание путем ссылки.
Перечень позиционных обозначений
1: тигель
3: стадия
5: нагреватель второго подогрева
7: теплоудерживающая труба
9: рабочая спираль
11: зажимная деталь для затравки
13: порошковая прессовка (сырьевого материала)
15: расплав
17: затравка
19: оксидный материал
Стадия 1: подготовка сырьевого материала
Стадия 2: набивка сырьевого материала
Стадия 3: плавление сырьевого материала
Стадия 4: вытекание расплавленного сырьевого материала
Стадия 5: соприкосновение с затравкой
Стадия 6: вытягивание затравки
Стадия 7: извлечение монокристалла